(57)【要約】【課題】エネルギー密度が向上し、電池特性（蓄電容量）を増大可能で、信頼性の高い二次電池を提供する。【解決手段】二次電池３０は、第１導電型の第１酸化物半導体層１４と、第１酸化物半導体層１４上に配置され、第１絶縁物と第１導電型の第２酸化物半導体とからなる第１充電層１６と、第１充電層１６上に配置された第２充電層１８と、第２充電層１８上に配置された第２導電型の第３酸化物半導体層２４と、第１充電層１６と第３酸化物半導体層２４との間に配置され、第３酸化物半導体層２４を構成する金属の水酸化物を有する水酸化物層２２とを備える。【選択図】図１
2018037261.tif 000002
【特許請求の範囲】
【請求項１】
第１導電型の第１酸化物半導体層と、
前記第１酸化物半導体層上に配置され、第１絶縁物と第１導電型の第２酸化物半導体とからなる第１充電層と、
前記第１充電層上に配置された第２導電型の第３酸化物半導体層と、
前記第１充電層と前記第３酸化物半導体層との間に配置され、前記第３酸化物半導体層を構成する金属の水酸化物を有する水酸化物層と
を備えることを特徴とする二次電池。
【請求項２】
前記第１充電層と前記水酸化物層との間に配置された第２充電層を備えることを特徴とする請求項１に記載の二次電池。
【請求項３】
前記第２充電層は、第２絶縁物を備えることを特徴とする請求項２に記載の二次電池。
【請求項４】
前記第２充電層は、第２絶縁物と、導電率調整材とを備えることを特徴とする請求項２に記載の二次電池。
【請求項５】
前記第１充電層は、多孔質構造を備えることを特徴とする請求項１〜４のいずれか１項に記載の二次電池。
【請求項６】
前記第２酸化物半導体は、Ｔｉ、Ｓｎ、Ｚｎ、若しくはＭｇの酸化物からなる群から選択された少なくとも１つの酸化物を備えることを特徴とする請求項１〜５のいずれか１項に記載の二次電池。
【請求項７】
前記導電率調整材は、第１導電型の半導体若しくは金属の酸化物を備えることを特徴とする請求項４に記載の二次電池。
【請求項８】
前記導電率調整材は、Ｓｎ、Ｚｎ、Ｔｉ、若しくはＮｂの酸化物からなる群から選択された少なくとも１つの酸化物を備えることを特徴とする請求項４または７に記載の二次電池。
【請求項９】
前記第２絶縁物は、ＳｉＯ2を備え、前記導電率調整材は、ＳｎＯxを備えることを特徴とする請求項４に記載の二次電池。
【請求項１０】
前記第２絶縁物は、シリコーンオイルから成膜したＳｉＯxを備えることを特徴とする請求項４に記載の二次電池。
【請求項１１】
前記第１絶縁物はＳｉＯ2を備え、前記第２酸化物半導体はＴｉＯ2を備えることを特徴とする請求項１〜１０のいずれか１項に記載の二次電池。
【請求項１２】
前記導電率調整材の添加量を制御して、エネルギー密度を調整したことを特徴とする請求項４、７〜９のいずれか１項に記載の二次電池。
【請求項１３】
前記第３酸化物半導体層は酸化ニッケル（ＮｉＯ）を備え、
前記水酸化物層は水酸化ニッケル（Ｎｉ（ＯＨ）2）若しくはオキシ水酸化ニッケル（ＮｉＯＯＨ）の少なくとも一方を備えることを特徴とする請求項１〜１２のいずれか１項に記載の二次電池。
【請求項１４】
前記第３酸化物半導体層は酸化ニッケル（ＮｉＯ）を備え、
前記水酸化物層は水酸化ニッケル（Ｎｉ（ＯＨ）2）及びオキシ水酸化ニッケル（ＮｉＯＯＨ）の両方が混在する積層構造を備えると共に、前記水酸化ニッケル（Ｎｉ（ＯＨ）2）は前記第３酸化物半導体層に接し、前記オキシ水酸化ニッケル（ＮｉＯＯＨ）は前記第２充電層に接することを特徴とする請求項２〜１２のいずれか１項に記載の二次電池。
【請求項１５】
前記第３酸化物半導体層は酸化ニッケル（ＮｉＯ）を備え、
前記水酸化物層は、フル充電時は、オキシ水酸化ニッケル（ＮｉＯＯＨ）を備え、フル放電時は、水酸化ニッケル（Ｎｉ（ＯＨ）2）を備えることを特徴とする請求項１３または１４に記載の二次電池。
【請求項１６】
充電時において、前記水酸化ニッケル（Ｎｉ（ＯＨ）2）は、オキシ水酸化ニッケル（ＮｉＯＯＨ）に変化することを特徴とする請求項１３または１４に記載の二次電池。
【請求項１７】
放電時において、前記オキシ水酸化ニッケル（ＮｉＯＯＨ）は、水酸化ニッケル（Ｎｉ（ＯＨ）2）に変化することを特徴とする請求項１３または１４に記載の二次電池。
【請求項１８】
前記水酸化物層は、前記第３酸化物半導体層と前記第１酸化物半導体層との間にパルス電圧を周期的に印加して形成可能であることを特徴とする請求項１〜１７のいずれか１項に記載の二次電池。
【発明の詳細な説明】
【技術分野】
【０００１】
本実施の形態は、二次電池に関する。
【背景技術】
【０００２】
従来の二次電池として、電解液・希少元素を用いないこと、及び薄膜化可能であるため、第１電極／絶縁物・ｎ型酸化物半導体層／ｐ型酸化物半導体層／第２電極が積層された二次電池が提案されている。
【０００３】
また、この二次電池に類似した構造として、酸化ニッケルなどを正極活物質として含む正極活物質膜を備える正極と、含水多孔質構造を有する固体電解質と、酸化チタンなどを負極活物質として含む負極活物質膜を備える負極とを備える二次電池が提案されている。
【先行技術文献】
【特許文献】
【０００４】
【特許文献１】特許第５５０８５４２号公報
【特許文献２】特許第５２９７８０９号公報
【特許文献３】特開２０１５-８２４４５号公報
【特許文献４】特開２０１６-８２１２５号公報
【発明の概要】
【発明が解決しようとする課題】
【０００５】
本実施の形態は、エネルギー密度が向上し、電池特性（蓄電容量）を増大可能で、信頼性の高い二次電池を提供する。
【課題を解決するための手段】
【０００６】
本実施の形態の一態様によれば、第１導電型の第１酸化物半導体層と、前記第１酸化物半導体層上に配置され、第１絶縁物と第１導電型の第２酸化物半導体とからなる第１充電層と、前記第１充電層上に配置された第２導電型の第３酸化物半導体層と、前記第１充電層と前記第３酸化物半導体層との間に配置され、前記第３酸化物半導体層を構成する金属の水酸化物を有する水酸化物層とを備える二次電池が提供される。
【発明の効果】
【０００７】
本実施の形態によれば、エネルギー密度が向上し、電池特性（蓄電容量）を増大可能で、信頼性の高い二次電池を提供することができる。
【図面の簡単な説明】
【０００８】
【図１】実施の形態に係る二次電池の模式的断面構造図。
【図２】（ａ）実施の形態に係る二次電池の充電前におけるエネルギーバンドダイヤグラム、（ｂ）図２（ａ）に対応する各層の模式的構成図。
【図３】（ａ）実施の形態に係る二次電池の充電中（順バイアス状態）におけるエネルギーバンドダイヤグラム、（ｂ）図３（ａ）に対応する各層の模式的構成図。
【図４】（ａ）実施の形態に係る二次電池のフル充電状態におけるエネルギーバンドダイヤグラム、（ｂ）図４（ａ）に対応する各層の模式的構成図。
【図５】（ａ）実施の形態に係る二次電池の放電状態（負荷に接続状態）におけるエネルギーバンドダイヤグラム、（ｂ）図５（ａ）に対応する各層の模式的構成図。
【図６】（ａ）実施の形態に係る二次電池のフル放電状態におけるエネルギーバンドダイヤグラム、（ｂ）図６（ａ）に対応する各層の模式的構成図。
【図７】（ａ）実施の形態に係る二次電池において、第１充電層と第３酸化物半導体層との間に水酸化物層を形成する電気刺激工程に適用する制御系の模式的回路構成図、（ｂ）第１電極と第２電極間に印加するパルス電圧ＶAの波形例。
【図８】実施の形態に係る二次電池において、エネルギー密度と電気刺激時間との関係の実験結果を示す図。
【図９】実施の形態に係る二次電池において、第２充電層をシリコーンオイルを用いて作製したサンプルの断面の走査型電子顕微鏡（ＳＥＭ）写真例。
【図１０】図９に示された実施の形態に係る二次電池において、元素毎のＳＩＭＳプロファイル例。
【図１１】実施の形態に係る二次電池において、導電率調整材添加量に対する第１電極・第２電極間の抵抗Ｒ（a.u.）及びエネルギー密度（a.u.）の関係を示す図。
【発明を実施するための形態】
【０００９】
次に、図面を参照して、本実施の形態について説明する。以下に説明する図面の記載において、同一または類似の部分には同一または類似の符号を付している。ただし、図面は模式的なものであり、各構成部品の厚みと平面寸法との関係などは現実のものとは異なることに留意すべきである。したがって、具体的な厚みや寸法は以下の説明を参酌して判断すべきものである。また、図面の相互間においても互いの寸法の関係や比率が異なる部分が含まれていることは勿論である。
【００１０】
また、以下に示す実施の形態は、技術的思想を具体化するための装置や方法を例示するものであって、各構成部品の材質、形状、構造、配置などを特定するものではない。この実施の形態は、特許請求の範囲において、種々の変更を加えることができる。
【００１１】
[実施の形態]
実施の形態に係る二次電池の模式的断面構造は、図１に示すように表される。以下、実施の形態に係る二次電池３０について、説明する。
【００１２】
実施の形態に係る二次電池３０は、図１に示すように、第１導電型の第１酸化物半導体層１４と、第１酸化物半導体層１４上に配置され、第１絶縁物と第１導電型の第２酸化物半導体とからなる第１充電層１６と、第１充電層１６上に配置された第２導電型の第３酸化物半導体層２４と、第１充電層１６と第３酸化物半導体層２４との間に配置され、第３酸化物半導体層２４を構成する金属の水酸化物を有する水酸化物層２２とを備える。
【００１３】
また、実施の形態に係る二次電池３０は、図１に示すように、第１充電層１６と水酸化物層２２との間に配置された第２充電層１８を備えていても良い。
【００１４】
ここで、第２充電層１８は、第２絶縁物を備えていても良い。
【００１５】
また、第２充電層１８は、第２絶縁物と、導電率調整材とを備えていても良い。
【００１６】
また、第１充電層１６は、組成が互いに相違し、少なくとも２層構造を備えていても良い。第１充電層１６は、例えば、酸化シリコン（ＳｉＯ2）／酸化チタン（ＴｉＯ2）によって形成されていても良い。具体的には、ＳｉＯ2／ＴｉＯ2の層構造によって形成されていても良く、あるいは、粒子形状のＴｉＯ2の周囲をＳｉＯ2によって被覆した粒子接合構造によって形成されていても良い。また、第１充電層１６は、ＴｉＯ2がＳｉＯ2と混在あるいはＴｉＯ2が酸化シリコンに包まれる構造を備えていても良い。また、上記において、酸化チタン及び酸化シリコンの組成は、ＴｉＯ2及びＳｉＯ2に限定されるものではなく、ＴｉＯxあるいはＳｉＯxなどの組成比ｘが変化した構成を備えていても良い。
【００１７】
また、ｎ型の酸化物半導体が、チタン（Ｔｉ）、錫（Ｓｎ）、亜鉛（Ｚｎ）、マグネシウム（Ｍｇ）の酸化物であっても良いため、ＳｉＯ2とＴｉ、Ｓｎ、Ｚｎ、Ｍｇの酸化物の層構造であっても良く、あるいは、粒子形状のＴｉ、Ｓｎ、Ｚｎ、Ｍｇの酸化物の周囲をＳｉＯ2によって被覆した粒子接合構造によって形成されていても良い。また、ＳｉＯ2とＴｉ、Ｓｎ、Ｚｎ、Ｍｇの酸化物の分子あるいは分子群がＳｉＯ2（非晶質）に囲まれた構成を備えていても良い。
【００１８】
また、第１充電層１６は、多孔質構造を備えていても良い。
【００１９】
また、第２酸化物半導体は、Ｔｉ、Ｓｎ、Ｚｎ、若しくはＭｇの酸化物からなる群から選択された少なくとも１つの酸化物を備えていても良い。
【００２０】
また、導電率調整材は、第１導電型の半導体若しくは金属の酸化物を備えていても良い。
【００２１】
また、導電率調整材は、Ｓｎ、Ｚｎ、Ｔｉ、若しくはニオビウム（Ｎｂ）の酸化物からなる群から選択された少なくとも１つの酸化物を備えていても良い。
【００２２】
具体的に、実施の形態に係る二次電池３０において、第２絶縁物はＳｉＯ2を備え、導電率調整材はＳｎＯxを備えていても良い。
【００２３】
また、実施の形態に係る二次電池３０において、第２絶縁物は、シリコーンオイルから成膜したＳｉＯxを備えていても良い。
【００２４】
また、実施の形態に係る二次電池３０において、第１絶縁物はＳｉＯ2を備え、第２酸化物半導体はＴｉＯ2を備えていても良い。
【００２５】
（水酸化物層）
水酸化物層２２は、充電時、電界印加により、金属水酸化物が還元し、正孔（ｈ+）を水素イオン（Ｈ+）に変換し、また、放電時は、水素イオンを正孔に変換する層である。
【００２６】
水酸化物が水酸化ニッケルである場合には、以下の反応式となる。
【００２７】
―水酸化ニッケル層―
電界印加により、水酸化ニッケル（Ｎｉ（ＯＨ）2）がオキシ水酸化ニッケル（ＮｉＯＯＨ）に変化する。充電時は、Ｎｉ（ＯＨ）2＋ｈ+→ＮｉＯＯＨ＋Ｈ+の反応が進行し、放電時は、ＮｉＯＯＨ＋Ｈ+→Ｎｉ（ＯＨ）2＋ｈ+の反応が進行する。この反応は、エレクトロクロミズムを伴う。
【００２８】
（第１充電層）
第１充電層１６は、水酸化物層２２と対をなし、充電時に発生した水素を蓄積する層である。第１充電層１６は、充電時は、Ｍ＋Ｈ2Ｏ＋ｅ-→ＭＨ＋ＯＨ-の反応が進行し、放電時は、ＭＨ＋ＯＨ-→Ｍ＋Ｈ2Ｏ＋ｅ-の反応が進行する。多孔質化することで、水素蓄積の効率を増大化可能である。また、複数層とすることで、水素蓄積と導電性を最適化できる。第２酸化物半導体を、Ｔｉ、Ｓｎ、Ｚｎ若しくはＭｇの酸化物とすることで、最適化可能である。
【００２９】
（第２充電層）
第２充電層１８は、Ｈ+及び電子（ｅ-）の移動を調整するためのバッファ層である。導電率調整材を添加することで、さらにＨ+及びｅ-の移動度を調整可能である。導電率調整材をＳｎ、Ｚｎ、ＴｉまたはＮｂの酸化物とすることで、第２充電層１８を厚く、かつ電気的に高耐圧に形成可能である。
【００３０】
（ｐ型酸化物半導体層）
酸化物半導体層２４は、水酸化物層のｎ型半導体（水酸化ニッケル層のＮｉＯＯＨ）に対してｐｎ接合を構成し、充電時の電荷リークを抑制可能である。ｐ型酸化物半導体層２４は、ＮｉＯとすることで、電気刺激によるＮｉ（ＯＨ）2層の形成が可能になる。
【００３１】
（ｎ型第１酸化物半導体層）
ｎ型第１酸化物半導体層１４は、第１電極１２と第１充電層１６の中間の電気抵抗を有し、電気的接合をスムーズにさせる。
【００３２】
実施の形態に係る二次電池３０は、図１に示すように、第１電極１２と、第２電極２６とを備え、第１酸化物半導体層１４はｎ型第１酸化物半導体層を備え、かつ第１電極１２に接続され、第２酸化物半導体はｎ型第２酸化物半導体を備え、第３酸化物半導体層２４はｐ型第３酸化物半導体層を備え、かつ第２電極２６に接続されていても良い。
【００３３】
さらに、詳細には、実施の形態に係る二次電池３０において、第３酸化物半導体層２４は酸化ニッケル（ＮｉＯ）を備え、水酸化物層２２は水酸化ニッケル（Ｎｉ（ＯＨ）2）若しくはオキシ水酸化ニッケル（ＮｉＯＯＨ）の少なくとも一方を備えていても良い。
【００３４】
また、実施の形態に係る二次電池３０において、第３酸化物半導体層２４は酸化ニッケル（ＮｉＯ）を備え、水酸化物層２２は水酸化ニッケル（Ｎｉ（ＯＨ）2）及びオキシ水酸化ニッケル（ＮｉＯＯＨ）の両方が混在する積層構造を備えると共に、水酸化ニッケル（Ｎｉ（ＯＨ）2）は第３酸化物半導体層２４に接し、オキシ水酸化ニッケル（ＮｉＯＯＨ）は第２充電層１８に接していても良い。
【００３５】
また、実施の形態に係る二次電池３０において、第３酸化物半導体層２４は酸化ニッケル（ＮｉＯ）を、水酸化物層２２は、フル充電時は、オキシ水酸化ニッケル（ＮｉＯＯＨ）を備え、フル放電時は、水酸化ニッケル（Ｎｉ（ＯＨ）2）を備える。
【００３６】
さらに、第１電極１２に対して第２電極２６を正にバイアスする充電時において、水酸化ニッケル（Ｎｉ（ＯＨ）2）は、オキシ水酸化ニッケル（ＮｉＯＯＨ）に変化する。
【００３７】
また、第１電極１２及び第２電極２６間に接続された負荷を介する放電時において、オキシ水酸化ニッケル（ＮｉＯＯＨ）は、水酸化ニッケル（Ｎｉ（ＯＨ）2）に変化する。
【００３８】
水酸化物層２２は、第２充電層１８上に直接成膜形成しても良く、あるいは、後述するように、ｐ型第３酸化物半導体層２４とｎ型第１酸化物半導体層１４との間にパルス電圧を周期的に印加して形成しても良い。
【００３９】
実施の形態に係る二次電池３０においては、充電層（第１充電層１６＋第２充電層１８）２０と第３酸化物半導体層２４との間に水酸化ニッケル（Ｎｉ（ＯＨ）2）層を形成することで蓄電容量を増加させることができる。
【００４０】
また、実施の形態に係る二次電池３０においては、第２充電層１８とｐ型第３酸化物半導体層２４との間にＯＨ基を多く含んだ層（Ｎｉ（ＯＨ）Ｘ），Ｓｉ（ＯＨ）Ｘを形成し挿入する構成を採用しても良い。このような構成を備えることで、蓄電容量を大きくすることができ、電池性能向上可能である。すなわち、水酸化物層２２は、水酸化ニッケル（Ｎｉ（ＯＨ）2）に限定されることはなく、ＯＨ基を多く含んだ層（Ｎｉ（ＯＨ）x），Ｓｉ（ＯＨ）xなどの混在層として形成されていても良い。また、構造上Ｎｉ、Ｓｉ、Ｏ、Ｈ、第２充電層１８を構成する元素の化合物が含まれることもある。
【００４１】
（エネルギーバンドダイヤグラム）
以下においては、ｐ型第３酸化物半導体層２４は酸化ニッケル（ＮｉＯ）、水酸化物層２２は水酸化ニッケル（Ｎｉ（ＯＨ）2）若しくはオキシ水酸化ニッケル（ＮｉＯＯＨ）の少なくとも一方、第１充電層１６はＳｉＯ2／ＴｉＯ2、第２充電層１８はＳｉＯ2／ＳｎＯによって形成される例を説明する。
【００４２】
―充電前―
実施の形態に係る二次電池３０の充電前におけるエネルギーバンドダイヤグラムは、図２（ａ）に示すように表され、図２（ａ）に対応する各層の模式的構成は、図２（ｂ）に示すように表される。ここで、Ｅfは、フェルミレベルを表す。
【００４３】
酸化ニッケル（ＮｉＯ）のｐ型第３酸化物半導体層２４は第２電極（２６）Ｅ２に接続され、ＳｉＯ2／ＴｉＯ2の第１充電層１６は第１電極（１２）Ｅ１に接続されている。
【００４４】
熱平衡状態においては、実施の形態に係る二次電池３０の充電前におけるエネルギーバンドダイヤグラムは、図２（ａ）に示すように表され、真空の準位に対して、ＮｉＯ／Ｎｉ（ＯＨ）2／ＳｎＯ／ＴｉＯ2の伝導帯は、１．８ｅＶ／１．４７ｅＶ／４．３〜４．５ｅＶ／４．３ｅＶのレベルに存在する。また、ＮｉＯ／Ｎｉ（ＯＨ）2／ＳｎＯ／ＴｉＯ2のバンドギャップエネルギーＥgは、４．０ｅＶ／３．７ｅＶ／３．８ｅＶ／３．２ｅＶである。また、充電層２０を構成するＳｉＯ2のバンドギャップエネルギーＥgは、８．９ｅＶである。充電前においては、水酸化物層２２は水酸化ニッケル（Ｎｉ（ＯＨ）2）である。
【００４５】
―充電中（順バイアス状態）―
実施の形態に係る二次電池３０の充電中（順バイアス状態）におけるエネルギーバンドダイヤグラムは、図３（ａ）に示すように表され、図３（ａ）に対応する各層の模式的構成は、図３（ｂ）に示すように表される。
【００４６】
第２電極Ｅ２をプラス（＋）、第１電極Ｅ１をマイナス（−）に接続して、充電電圧として、例えば約２．８Ｖを印加した状態のエネルギーバンドダイヤグラムは、図３（ａ）に示すように表される。ここで、約２．８Ｖを印加した状態のフェルミレベルＥfは、図３（ａ）中に示すように表される。
【００４７】
実施の形態に係る二次電池３０において、充電中の水酸化物層２２Ｃでは、水酸化ニッケル（Ｎｉ（ＯＨ）2）からオキシ水酸化ニッケル（ＮｉＯＯＨ）を生成するため、充電中の水酸化物層２２Ｃは、図３（ａ）及び図３（ｂ）に示すように、水酸化ニッケル（Ｎｉ（ＯＨ）2）／オキシ水酸化ニッケル（ＮｉＯＯＨ）の層構造で表される。水酸化ニッケル（Ｎｉ（ＯＨ）2）層は、主として、酸化ニッケル層（ＮｉＯ）側に配置され、オキシ水酸化ニッケル（ＮｉＯＯＨ）層は、第２充電層１８側に配置される。
【００４８】
充電中は、第２電極Ｅ２・第１電極Ｅ１間にプラス電圧として約２．８Ｖが印加されるため、二次電池３０の内部では、第１電極Ｅ１から電子ｅ-が充電層２０のｎ型酸化物半導体（ＴｉＯ2）に注入され、第２電極Ｅ２から正孔ｈ+が、ｐ型酸化物半導体層（ＮｉＯ）２４に注入される。
【００４９】
水若しくは水蒸気成分（Ｈ2Ｏ）のアシストにより、正極側では、Ｎｉ（ＯＨ）2＋ＯＨ-→ＮｉＯＯＨ＋Ｈ2Ｏ＋ｅ-の反応が進行し、一方、負極側では、Ｍ＋Ｈ2Ｏ＋ｅ-→ＭＨ＋ＯＨ-の反応が進行する。ここで、Ｍは、充電層２０中の金属元素を表している。
【００５０】
結果として、充電中の水酸化物層２２Ｃでは、Ｎｉ（ＯＨ）2＋ｈ+→ＮｉＯＯＨ＋Ｈ+の反応が進行するため、水素イオンＨ+と電子ｅ-の合成により、図３（ａ）に示すように、充電層２０中に、水若しくは水蒸気成分（Ｈ2Ｏ）のアシストによる水素蓄積が実現される。ここで、水素蓄積においては、水素Ｈは、充電層２０の中のＴｉ、Ｓｉのダングリングボンドなどに結合している。また、ＯＨでの形の結合も可能である。
【００５１】
―フル充電―
実施の形態に係る二次電池３０のフル充電状態におけるエネルギーバンドダイヤグラムは、図４（ａ）に示すように表され、図４（ａ）に対応する各層の模式的構成は、図４（ｂ）に示すように表される。真空の準位に対して、ＮｉＯ／ＮｉＯＯＨの伝導帯は、１．８ｅＶ＋２．８ｅＶ／ΔｅＶ＋２．８ｅＶのレベルに存在する。また、ＮｉＯＯＨのバンドギャップエネルギーＥgは、１．７５ｅＶである。
【００５２】
充電層２０中に水素フル蓄積が行われたフル充電後の開放状態では、充電時（２．８Ｖ）より若干低い保持電圧が第２電極Ｅ２・第１電極Ｅ１間に保持されている。
【００５３】
また、実施の形態に係る二次電池３０のフル充電状態においては、水酸化ニッケル（Ｎｉ（ＯＨ）2）層２２は、オキシ水酸化ニッケル（ＮｉＯＯＨ）層２２Ｆに変化し、不安定なＮｉＯＯＨの化学ポテンシャルとしてエネルギー蓄積が行われる。
【００５４】
―放電中―
実施の形態に係る二次電池３０の放電状態（負荷に接続状態）におけるエネルギーバンドダイヤグラムは、図５（ａ）に示すように表され、図５（ａ）に対応する各層の模式的構成は、図５（ｂ）に示すように表される。すなわち、第２電極Ｅ２・第１電極Ｅ１間に負荷４２を接続した放電状態（負荷に接続状態）におけるエネルギーバンドダイヤグラムは、図５（ａ）に示すように表される。ここで、約２．８Ｖを印加した状態のフェルミレベルＥfは、図５（ａ）中に示すように、放電状態に応じて、次第に上昇する。実施の形態に係る二次電池３０の放電状態（負荷に接続状態）においては、上記の充電動作の逆反応が生じる。
【００５５】
実施の形態に係る二次電池３０において、放電中の水酸化物層２２Ｄでは、オキシ水酸化ニッケル（ＮｉＯＯＨ）から水酸化ニッケル（Ｎｉ（ＯＨ）2）を生成するため、放電中の水酸化物層２２Ｄは、図５（ａ）及び図５（ｂ）に示すように、水酸化ニッケル（Ｎｉ（ＯＨ）2）／オキシ水酸化ニッケル（ＮｉＯＯＨ）の層構造で表される。水酸化ニッケル（Ｎｉ（ＯＨ）2）層は、主として、酸化ニッケル層（ＮｉＯ）側に形成され、オキシ水酸化ニッケル（ＮｉＯＯＨ）層は、第２充電層１８側に形成される。
【００５６】
放電中は、第２電極Ｅ２・第１電極Ｅ１間に負荷４２が外部接続されるため、二次電池３０の内部では、電子ｅ-が充電層２０のｎ型酸化物半導体（ＴｉＯ2）から第１電極Ｅ１に放出され、正孔ｈ+がｐ型酸化物半導体層（ＮｉＯ）２４から第２電極Ｅ２に放出される。
【００５７】
水若しくは水蒸気成分（Ｈ2Ｏ）のアシストにより、正極側では、ＮｉＯＯＨ＋Ｈ2Ｏ＋ｅ-→Ｎｉ（ＯＨ）2＋ＯＨ-の反応が進行し、一方、負極側では、ＭＨ＋ＯＨ-→Ｍ＋Ｈ2Ｏ＋ｅ-の反応が進行する。
【００５８】
結果として、放電中の水酸化物層２２Ｄでは、ＮｉＯＯＨ＋Ｈ+→Ｎｉ（ＯＨ）2＋ｈ+の反応が進行するため、図５（ａ）に示すように、充電層２０中では、水素イオンＨ+と電子ｅ-の分離により、水若しくは水蒸気成分（Ｈ2Ｏ）のアシストによる水素蓄積状態の開放が実現される。
【００５９】
―フル放電状態―
実施の形態に係る二次電池３０のフル放電状態におけるエネルギーバンドダイヤグラムは、図６（ａ）に示すように表され、図６（ａ）に対応する各層の模式的構成は、図６（ｂ）に示すように表される。
【００６０】
フル放電状態では、オキシ水酸化ニッケル（ＮｉＯＯＨ）は、水酸化ニッケル（Ｎｉ（ＯＨ）2）層２２に変化している。
【００６１】
フル放電状態では、実施の形態に係る二次電池３０のエネルギーバンドダイヤグラムは、図６（ａ）に示すように表され、真空の準位に対して、ＮｉＯ／Ｎｉ（ＯＨ）2／ＳｎＯ／ＴｉＯ2の伝導帯は、１．８ｅＶ／１．４７ｅＶ／４．３〜４．５ｅＶ／４．３ｅＶのレベルに存在する。また、ＮｉＯ／Ｎｉ（ＯＨ）2／ＳｎＯ／ＴｉＯ2のバンドギャップエネルギーＥgは、４．０ｅＶ／３．７ｅＶ／３．８ｅＶ／３．２ｅＶである。また、充電層２０を構成するＳｉＯ2のバンドギャップエネルギーＥgは、８．９ｅＶである。フル放電状態では、水酸化物層２２は水酸化ニッケル（Ｎｉ（ＯＨ）2）である。
【００６２】
フル放電状態.では、上記の充電前の熱平衡状態と同等の状態に復帰している。
【００６３】
（製造方法）
実施の形態に係る二次電池３０の製造方法は、第１導電型の第１酸化物半導体層１４を形成する工程と、第１酸化物半導体層１４上に、第１絶縁物と第１導電型の第２酸化物半導体とからなる第１充電層１６を形成する工程と、第１充電層１６上に第２充電層１８を形成する工程と、第２充電層１８上に第２導電型の第３酸化物半導体層２４を形成する工程と、第１充電層１６と第３酸化物半導体層２４との間に、第３酸化物半導体層２４を構成する金属の水酸化物を有する水酸化物層２２を形成する工程とを有する。
【００６４】
―ｎ型酸化物半導体層１４―
下部電極を構成する第１電極１２上にＴｉＯ2膜を例えば、スパッタデポジション法で成膜することによって形成する。ここで、ＴｉまたはＴｉＯをターゲットとして使用可能である。ｎ型酸化物半導体層１４の膜厚は、例えば、約５０ｎｍ−２００ｎｍ程度である。なお、第１電極１２は、例えば、タングステン（Ｗ）電極などを適用可能である。
【００６５】
―第１充電層１６―
薬液は脂肪酸チタンとシリコーンオイルを溶媒と共に攪拌して形成する。この薬液を、スピン塗布装置を用いて、ｎ型酸化物半導体層１４上に塗布する。回転数は例えば、約５００−３０００ｒｐｍである。塗布後、ホットプレート上で乾燥させる。ホットプレート上の乾燥温度は、例えば、約３０℃−２００℃程度、乾燥時間は、例えば約５分−３０分程度である。乾燥後焼成する。乾燥後焼成には、焼成炉を用い、大気中で焼成する。焼成温度は例えば、約３００℃−６００℃程度、焼成時間は例えば、約１０分−６０分程度である。
【００６６】
これにより、脂肪族酸塩が分解してシリコーンの絶縁膜に覆われた二酸化チタンの微粒子層が形成される。シリコーンの絶縁膜で覆われた二酸化チタンを層形成した上記製造（作製）方法は、塗布熱分解法である。この層は、具体的にはシリコーンが被膜された二酸化チタンの金属塩がシリコーン層中に埋められている構造である。焼成後、低圧水銀ランプによるＵＶ照射を実施する。ＵＶ照射時間は例えば、約１０分−１００分程度である。
【００６７】
―第２充電層（バッファ層）１８（方法１）―
薬液は脂肪酸スズとシリコーンオイルを溶媒と共に攪拌して形成する。この薬液を、スピン塗布装置を用いて、第１充電層１６上に塗布する。回転数は例えば、約５００−３０００ｒｐｍである。塗布後、ホットプレート上で乾燥させる。ホットプレート上の乾燥温度は例えば、約３０℃−２００℃程度、乾燥時間は例えば、約５分−３０分程度である。さらに、乾燥後焼成する。乾燥後焼成には、焼成炉を用い、大気中で焼成する。焼成温度は例えば、約３００℃−６００℃程度、焼成時間は例えば、約１０分−６０分程度である。焼成後、低圧水銀ランプによるＵＶ照射を実施する。ＵＶ照射時間は例えば、約１０分−１００分程度である。ＵＶ照射後の第２充電層（バッファ層）１８の膜厚は、例えば、約１００ｎｍ−３００ｎｍ程度である。
【００６８】
―第２充電層（バッファ層）１８（方法２）―
薬液はシリコーンオイルを溶媒と共に攪拌して形成する。この薬液を、スピン塗布装置を用いて、第１充電層１６上に塗布する。回転数は例えば、約５００−３０００ｒｐｍである。塗布後、ホットプレート上で乾燥させる。ホットプレート上の乾燥温度は例えば、約５０℃−２００℃程度、乾燥時間は例えば、約５分−３０分程度である。さらに、乾燥後焼成する。乾燥後焼成には、焼成炉を用い、大気中で焼成する。焼成温度は例えば、約３００℃−６００℃程度、焼成時間は例えば、約１０分−６０分程度である。焼成後、低圧水銀ランプによるＵＶ照射を実施する。ＵＶ照射時間は例えば、約１０分−６０分程度である。ＵＶ照射後の第２充電層（バッファ層）１８の膜厚は、例えば、約１０ｎｍ−１００ｎｍ程度である。
【００６９】
―ｐ型第３酸化物半導体層２４―
第２充電層１８上にＮｉＯ膜を例えば、スパッタデポジション法で成膜することによって形成する。ここで、ＮｉまたはＮｉＯをターゲットとして使用可能である。ｐ型酸化物半導体層２４の膜厚は、例えば、約２００ｎｍ−１０００ｎｍ程度である。
【００７０】
―第２電極２６―
上部電極としての第２電極２６は、例えばＡｌをスパッタデポジション法若しくは真空蒸着法で成膜することによって形成する。ｐ型第３酸化物半導体層（ＮｉＯ）２４上にＡｌターゲットを使用して成膜可能である。第２電極２６は、例えば、ステンレスマスクを用い、指定領域のみ成膜しても良い。
【００７１】
―Ｎｉ（ＯＨ）2―
第２電極２６の形成後に電気的処理を行う電気刺激工程を用いて形成する。
【００７２】
第１電極１２を接地電位とし、第２電極２６にプラスとマイナスの電圧を交互に印加する。雰囲気は大気であり、湿度は、例えば、約２０％−６０％程度である。
【００７３】
実施の形態に係る二次電池３０において、充電層２０と第３酸化物半導体層２４との間に水酸化物層を形成する電気刺激工程に適用する制御系の模式的回路構成は、図７（ａ）に示すように表され、第１電極１２と第２電極２６間に印加するパルス電圧ＶAの波形例は、図７（ｂ）に示すように表される。なお、図７（ａ）において、回路の接続関係は太線によって表され、信号の流れは細線によって表される。
【００７４】
図７（ａ）に示すように、第１電極１２が接地された二次電池３０の第２電極２６に印加するパルス電圧ＶAは、電流計３４・電圧計３６・抵抗３８を介して電圧源３２から供給される。電圧源３２は制御装置４０によって、制御可能である。また、電流計３４・電圧計３６の値は、制御装置４０にフィードバックされるため、制御装置４０によって制御された電圧源３２によって、図７（ｂ）に示すパルス電圧ＶAが供給可能である。
【００７５】
図７（ｂ）に示すように、パルス電圧ＶAは、例えば３Ｖ（５秒）→−３Ｖ（２秒）→５Ｖ（０．５秒）→−０．４Ｖ（４．５秒）を１周期ＴＣとして、約３００サイクル−５０００サイクル程度印加することによって、第２充電層１８と第３酸化物半導体層（ＮｉＯ）２４との間にＮｉ（ＯＨ）2層２２を形成することができる。なお、Ｎｉ（ＯＨ）2層２２には、Ｓｉ、Ｏ、Ｈ、Ｎｉを含む物質も存在することが、二次イオン質量分析法（ＳＩＭＳ：Secondary Ion Mass Spectroscopy)の測定結果より検出されている。
【００７６】
充電層２０として、第１充電層１６のみを備え、第２充電層１８を備えない構造においても、上記の電気刺激工程により、第１充電層１６と第３酸化物半導体層２４との間に水酸化物層を形成可能である。
【００７７】
図７(ｂ)に示したパルス電圧波形は１例であり、二次電池３０の構成により、電圧、１サイクルあたりのパルス数、正負電圧の順序などを適切に選ぶことができる。負電圧の印加がないパルス波形を選ぶことも可能である。
【００７８】
（エネルギー密度と電気刺激時間との関係）
実施の形態に係る二次電池３０において、エネルギー密度と電気刺激時間との関係の実験結果は、図８に示すように表される。ここで、電気刺激時間とは、１周期ＴＣ＝１２秒のパルス電圧ＶAを複数サイクル印加する時間に対応している。
【００７９】
図８に示すように、電気刺激時間の増加と共にエネルギー密度が増加傾向を示す。電気刺激時間の経過に伴い、水酸化物（Ｎｉ（ＯＨ）x）層２２の膜厚の増加が確認されている。
【００８０】
実施の形態においては、充電層２０と第３酸化物半導体層（ＮｉＯ）２４との間に水酸化ニッケル（Ｎｉ（ＯＨ）2）層２２を形成することで、充電時は、Ｎｉ（ＯＨ）2＋ｈ+→ＮｉＯＯＨ＋Ｈ+の反応が進行し、放電時は、ＮｉＯＯＨ＋Ｈ+→Ｎｉ（ＯＨ）2＋ｈ+の反応が進行するため、蓄電容量を増加させた二次電池３０を提供することができる。
【００８１】
（実験結果）
実施の形態に係る二次電池３０において、第２充電層１８をシリコーンオイルのみを用いて作製し、電気刺激工程を経たサンプルの断面ＳＥＭ写真例は、図９に示すように表される。
【００８２】
明らかに、シリコーンオイルのみで形成した第２充電層（バッファ層）１８と第３酸化物半導体層（ＮｉＯ）２４との間に、水酸化物（Ｎｉ（ＯＨ）2）層２２が形成されている。
【００８３】
（ＳＩＭＳ分析）
図９に示された実施の形態に係る二次電池３０において、第３酸化物半導体層（ＮｉＯ）２４の表面より掘りながら、各元素の質量分析を実施し、元素毎のＳＩＭＳプロファイルを取得した。
【００８４】
電気刺激工程を経ていないサンプル（図１０の曲線ＷＯ）においては、深さ５（a.u.）付近のＳｉのピークのある領域が、シリコーンオイルのみを用いた第２充電層（バッファ層）１８に相当する。バッファ層１８と第３酸化物半導体層（ＮｉＯ）２４との界面（深さが縦線Ａの部分）にＨのピークがみられる。
【００８５】
一方、電気刺激工程を経たサンプル（図１０の曲線Ｗ）においては、深さが縦線Ａよりも左側の部分でＨの多い領域があり、水酸化物（Ｎｉ（ＯＨ）2）層２２の存在によるものと推定される。
【００８６】
水酸化物（Ｎｉ（ＯＨ）2）層２２は、電気刺激工程により、電気化学的に形成されたものである。このため、下地の第２充電層（バッファ層）１８のＳｉＯxからのＳｉの導入もあり、ＳＩＭＳプロファイル（図１０の曲線Ｗ）でもＳｉの存在が確認できる。
【００８７】
実施の形態に係る二次電池３０において、導電率調整材添加量に対する第１電極・第２電極間の抵抗Ｒ（a.u.）及びエネルギー密度（a.u.）の関係は、図１１に示すように表される。エネルギー密度（a.u.）は、二次電池３０の放電容量に対応する。
【００８８】
図１１において、導電率調整材添加量とは、第２充電層（バッファ層）１８におけるＳｎＯxの添加量に関連した値に対応している。図１１に示すように、第１電極・第２電極間の抵抗Ｒ（a.u.）及びエネルギー密度（a.u.）の値は、第２充電層１８におけるＳｎＯxの添加量に関連した値に対して最適値が存在する。
【００８９】
実施の形態に係る二次電池３０においては、第２充電層（バッファ層）１８が絶縁物と導電率調整材からなり、導電率調整材の添加量を制御して、エネルギー密度を最適化可能である。
【００９０】
（積層化）
例えば、ステンレス箔を基板として、実施の形態に係る二次電池３０の構造をシート状に作製する。その後、このシートを積層し、必要な容量の二次電池３０を作製しても良い。
【００９１】
例えば、２枚のシートの第２電極（上部電極）を対向し、間に電極（薄い金属箔）を挿入し、２枚のシートを多層に重ねることで、必要な容量の二次電池を作製しても良い。積層後はラミネートなどで封止しても良い。
【００９２】
[その他の実施の形態]
上記のように、いくつかの実施の形態について記載したが、開示の一部をなす論述及び図面は例示的なものであり、限定するものであると理解すべきではない。この開示から当業者には様々な代替実施の形態、実施例及び運用技術が明らかとなろう。
【００９３】
このように、本実施の形態は、ここでは記載していない様々な実施の形態などを含む。
【産業上の利用可能性】
【００９４】
本実施の形態の二次電池は、様々な民生用機器、産業機器に利用することができ、通信端末、無線センサネットワーク向けの二次電池など、各種センサ情報を低消費電力伝送可能なシステム応用向けの二次電池など、幅広い応用分野に適用可能である。
【符号の説明】
【００９５】
１２…第１電極（Ｅ１）
１４…第１酸化物半導体層（ＴｉＯ2層）
１６…第１充電層（ＴｉＯ2／ＳｉＯ2）
１８…第２充電層（バッファ層）
２０…充電層（１６・１８）
２２…水酸化物層（Ｎｉ（ＯＨ）2層）
２２Ｃ、２２Ｄ…Ｎｉ（ＯＨ）2／ＮｉＯＯＨ層
２２Ｆ…ＮｉＯＯＨ層
２４…第３酸化物半導体層（ＮｉＯ層）
２６…第２電極（Ｅ２）
３０…二次電池
３２…電圧源
３４…電流計
３６…電圧計
３８…抵抗
４０…制御装置
４２…負荷
ＶA …パルス電圧
Ｒ…第１電極と第２電極間の抵抗
【図１】
2018037261.tif 000003
【図２】
2018037261.tif 000004
【図３】
2018037261.tif 000005
【図４】
2018037261.tif 000006
【図５】
2018037261.tif 000007
【図６】
2018037261.tif 000008
【図７】
2018037261.tif 000009
【図８】
2018037261.tif 000010
【図９】
2018037261.tif 000011
【図１０】
2018037261.tif 000012
【図１１】
2018037261.tif 000013